(57)【要約】【課題】銅または銅合金からなる基材の上に積層した金属被覆層について端子材として必要な部分の結晶粒を肥大化して、基材の材料特性を変化させることなく、貴金属表面を有する接点の信頼性を維持することができる。【解決手段】銅または銅合金からなる基材上に厚さ０．１μｍ以上１０．０μｍ以下の１層以上の金属被覆層を形成する金属被覆層形成工程と、金属被覆層の表面の少なくとも一部にレーザ光を照射することにより、該レーザ光を照射した部分の金属被覆層の平均結晶粒径を０．３μｍ以上とした拡散防止層を形成するレーザ光照射工程と、拡散防止層におけるレーザ光を照射した部分の表面に貴金属層を形成する貴金属層形成工程とを有する。【選択図】      図１
2018127687.tif 000002
【特許請求の範囲】
【請求項１】
銅または銅合金からなる基材上に厚さ０．１μｍ以上１０．０μｍ以下の金属被覆層を形成する金属被覆層形成工程と、前記金属被覆層の表面の少なくとも一部にレーザ光を照射することにより、該レーザ光を照射した部分の前記金属被覆層の平均結晶粒径を０．３μｍ以上とした拡散防止層を形成するレーザ光照射工程と、前記拡散防止層における前記レーザ光を照射した部分の表面に貴金属層を形成する貴金属層形成工程とを有することを特徴とする貴金属層付銅端子材の製造方法。
【請求項２】
前記レーザ光が、固体レーザ、ファイバーレーザ、半導体レーザもしくはガスレーザより得られる、波長が４００ｎｍ以上１１μｍ以下の範囲のレーザ光であることを特徴とする請求項１に記載の貴金属層付銅端子材の製造方法。
【請求項３】
前記金属被覆層が、ニッケル、ニッケル合金、コバルト、コバルト合金のいずれかからなる１層以上の金属層によって構成されていることを特徴とする請求項１又は２に記載の貴金属層付銅端子材の製造方法。
【請求項４】
前記貴金属層が、金、金合金、銀、銀合金、パラジウム、パラジウム合金、白金、白金合金、ロジウム、ロジウム合金のいずれか１層以上からなり、厚さが０．１μｍ以上５．０μｍ以下であることを特徴とする請求項１から３のいずれか一項に記載の貴金属層付銅端子材の製造方法。
【発明の詳細な説明】
【技術分野】
【０００１】
本発明は、自動車や民生機器等の電気配線の接続に使用されるコネクタ用端子として有用な貴金属層付銅端子材の製造方法に関する。
【背景技術】
【０００２】
自動車や民生機器等の電気配線の接続に使用されるコネクタ用端子は、一般に、銅又は銅合金基材の表面に錫、金、銀などのめっきを施した貴金属層付銅端子材が用いられる。このうち、金、銀などの貴金属をめっきした端子材は、耐熱性に優れるため、高温環境下での使用に適している。従来、このような貴金属をめっきした端子材として、以下の特許文献に開示のものがある。
【０００３】
特許文献１には、導電性金属基体（基材）と貴金属層との間に、平均結晶粒径が０．３μｍ以上である、ニッケル、コバルト、亜鉛、銅及びこれらの合金などのうちの１層以上の下地層が形成された電気接点用貴金属被覆材が開示されており、高温環境下での基体成分の拡散を抑制して、長期信頼性が高いと記載されている。この場合、下地層の結晶粒径を制御するために、基体上に下地層のためのめっきをした後、所定の条件で熱処理を行う、あるいは所定の加工率で圧延加工することも記載されている。
【先行技術文献】
【特許文献】
【０００４】
【特許文献１】特開２０１５−１３７４２１号公報
【発明の概要】
【発明が解決しようとする課題】
【０００５】
しかしながら、特許文献１記載の発明では下地層の結晶粒を肥大化することにより貴金属表面を有する接点の信頼性を向上させているが、下地層の結晶粒の肥大化のために、めっき後に熱処理をする方法では、導電性金属基体の組織も肥大化し所望の材料特性が得られないという問題がある。更に、めっき後に圧延加工をする方法では、導電性金属基体の組織も変化するため所望の基体の材料特性が得られないという問題がある。
【０００６】
本発明は、前述の課題に鑑みてなされたものであって、銅または銅合金からなる基材の上に積層した金属被覆層について端子材として必要な部分の結晶粒を肥大化して、基材の材料特性を変化させることなく、貴金属表面を有する接点の信頼性を維持することができる貴金属層付銅端子材の製造方法を提供することを目的とする。
【課題を解決するための手段】
【０００７】
本発明の貴金属層付銅端子材の製造方法は、銅または銅合金からなる基材上に厚さ０．１μｍ以上１０．０μｍ以下の金属被覆層を形成する金属被覆層形成工程と、前記金属被覆層の表面の少なくとも一部にレーザ光を照射することにより、該レーザ光を照射した部分の前記金属被覆層の平均結晶粒径を０．３μｍ以上とした拡散防止層を形成するレーザ光照射工程と、前記拡散防止層における前記レーザ光を照射した部分の表面に貴金属層を形成する貴金属層形成工程とを有する。
【０００８】
レーザ光の照射で金属被覆層を加熱して、結晶粒を肥大化した拡散防止層を形成するようにしているので、複雑な工程を必要とすることなく、短時間で、ごく表面の結晶粒を局所的に肥大化することができる。このため、端子として基材からの銅の拡散を抑制したい部分のみ金属被覆層の結晶粒を肥大化して貴金属層への拡散を防止し、耐熱性を付与することができる。また、レーザ光を照射しない領域では、基材の材料特性を変化させるおそれがなく、銅端子材としての所望の加工性等の材料特性を維持することができる。
【０００９】
本発明の貴金属層付銅端子材の製造方法において、前記レーザ光が、固体レーザ、ファイバーレーザ、半導体レーザもしくはガスレーザより得られる、波長が４００ｎｍ以上１１μｍ以下の範囲のレーザ光であるとよい。
これらのレーザで上記範囲の波長のレーザ光を照射することにより、金属被覆層を効果的に肥大化することができる。
【００１０】
本発明の貴金属層付銅端子材の製造方法において、前記金属被覆層が、ニッケル、ニッケル合金、コバルト、コバルト合金のいずれかからなる１層以上の金属層によって構成されているとよい。
これらの金属層を金属被覆層とすることにより、基材からの銅の拡散を有効に防止することができる。これらの金属層は単層でもよいし、２層以上を積層して下地層としてもよい。
【００１１】
本発明の貴金属層付銅端子材の製造方法において、前記貴金属層が、金、金合金、銀、銀合金、パラジウム、パラジウム合金、白金、白金合金、ロジウム、ロジウム合金のいずれか１層以上からなり、厚さが０．１μｍ以上５．０μｍ以下であるものとするとよい。
これらの貴金属層とすることにより、端子材としての耐熱性を有効に発揮することができる。
【発明の効果】
【００１２】
本発明の貴金属層付銅端子材の製造方法によれば、端子材として必要な部分の金属被覆層の結晶粒を肥大化して、銅または銅合金からなる基材の材料特性を変化させることなく、貴金属表面を有する接点の信頼性を維持することができる貴金属層付銅端子材を効率的に製造することができる。
【図面の簡単な説明】
【００１３】
【図１】本発明の貴金属層付銅端子材の製造方法の実施形態を示すフローチャートである。
【図２】実施形態の貴金属層付銅端子材を模式的に示す断面図である。
【図３】図２に示す貴金属層付銅端子材の製造途中で金属被覆層にレーザ光を照射している状態を模式的に示す断面図である。
【発明を実施するための形態】
【００１４】
本発明の実施形態の貴金属層付銅端子材の製造方法について説明する。
まず、この製造方法が適用される実施形態の貴金属層付銅端子材について説明する。
この貴金属層付銅端子材１は、図２に断面を模式的に示したように、銅または銅合金からなる基材２上に、拡散防止層３を介して、貴金属層４が積層されている。
基材２は、銅または銅合金からなるものであれば、特に、その組成が限定されるものではない。
【００１５】
拡散防止層３は、厚さが０．１μｍ以上１０．０μｍ以下であり、ニッケル、ニッケル合金、コバルト、コバルト合金のいずれかからなる１層以上の金属層によって構成されている。１種以上の金属層であるから、ニッケルまたはニッケル合金からなる拡散防止層３、コバルトまたはコバルト合金からなる拡散防止層３、もしくは、ニッケルまたはニッケル合金からなる金属層とコバルトまたはコバルト合金からなる金属層との２層構造の拡散防止層３、あるいはこれらの３種以上を組み合わせて積層した拡散防止層３としてもよい。いずれの場合も、拡散防止層３全体としての厚さが０．１μｍ以上１０．０μｍ以下である。この拡散防止層３は、基材２からの銅の拡散を防止する機能があり、その厚さが０．１μｍ未満では、銅の拡散を防止する効果が乏しく、厚さが１０．０μｍを超えるとプレス加工時に割れが生じ易い。拡散防止層３の厚さは、０．１μｍ以上３．０μｍ以下がより好ましい。
【００１６】
また、この拡散防止層３は、貴金属層４が積層されている部分（図２の３ａで示す部分）においては平均結晶粒径が０．３μｍ以上である。貴金属層４と接する部分の平均結晶粒径が０．３μｍ以上であることから、基材２から貴金属層４への銅の拡散を有効に防止することができる。貴金属層４が形成されていない領域における拡散防止層３の平均結晶粒径は０．３μｍ未満であってもよい。
【００１７】
貴金属層４は、金、金合金、銀、銀合金、パラジウム、パラジウム合金、白金、白金合金、ロジウム、ロジウム合金のいずれか１層以上からなり、その厚さは０．１μｍ以上５．０μｍ以下とされる。この貴金属層４は、端子材の耐熱性を向上させ、また接触抵抗を低減させる効果がある。その厚さが０．１μｍ未満では、耐熱性向上、接触抵抗の低減などの貴金属としての特性を得られない。厚さが５．０μｍを超えると、端子１０へのプレス加工時に割れが発生するおそれがある。貴金属層４の厚さは、０．１μｍ以上１．０μｍ以下がより好ましい。
【００１８】
次に、この貴金属層付銅端子材１の製造方法について図１のフローチャートにしたがって説明する。
基材２として、銅または銅合金からなる板材を用意し、図１に示す工程順で貴金属層付銅端子材１を製造する。
まず、この板材に脱脂、酸洗等をすることによって表面を清浄にする前処理を行う（前処理工程）。
次に、拡散防止層３のための金属被覆層３´を形成する（金属被覆層形成工程）。金属被覆層３´の形成はめっき処理により行うのが好適である。
金属被覆層３´がニッケルまたはニッケル合金からなる場合、そのめっき浴は、緻密なニッケル主体の膜が得られるものであれば特に限定されず、公知のワット浴やスルファミン酸浴、クエン酸浴などを用いて電気めっきにより形成することができる。ニッケル合金めっきとしてはニッケルタングステン（Ｎｉ−Ｗ）合金、ニッケルリン（Ｎｉ−Ｐ）合金、ニッケルコバルト（Ｎｉ−Ｃｏ）合金、ニッケルクロム（Ｎｉ−Ｃｒ）合金、ニッケル鉄（Ｎｉ−Ｆｅ）合金、ニッケル亜鉛（Ｎｉ−Ｚｎ）合金、ニッケルボロン（Ｎｉ−Ｂ）合金などを利用することができる。
【００１９】
金属被覆層３´がコバルトまたはコバルト合金からなる場合、そのめっき浴は、一般的なコバルトめっき浴を用いればよく、例えば、スルファミン酸浴、硫酸コバルト浴等を用いることができる。
端子へのプレス曲げ性と銅に対するバリア性を勘案すると、スルファミン酸浴から得られる純ニッケルめっき、純コバルトめっきが望ましい。
【００２０】
このようにして基材２の上に金属被覆層３´を形成した後、図３に示すように、その金属被覆層３´の貴金属層４が形成される部分の表面にレーザ光Ｌを照射して、金属被覆層３´を局部的に加熱する。尚、貴金属層４が形成される部分のサイズが、レーザ光Ｌの焦点サイズよりも小さい場合は、レーザ光Ｌを走査（スキャン）することなく照射する。それに対して、貴金属層４が形成される部分のサイズが、レーザ光Ｌの焦点サイズよりも大きい場合は、ガルバノミラー等のスキャニングミラーを使用し、貴金属層４が形成される部分全体に、レーザ光Ｌを走査（スキャン）して照射する（レーザ光照射工程）。
レーザ光としては、固体レーザ、ファイバーレーザ、半導体レーザ（ＬＤ）もしくはガスレーザを用いることができる。レーザ光の波長は、４００ｎｍ以上１１μｍ以下の範囲であり、金属被覆層３´表面における単位面積当たりの照射エネルギーが１．０×１０２Ｊ／ｃｍ２以上１．０×１０６Ｊ／ｃｍ２以下となるように照射する。
【００２１】
レーザ光は波長の揃った高エネルギー密度の光を局所的に集光することが可能という特徴を有していることから、レーザ光を使用することにより、複雑な工程を必要とすることなく、短時間に、ごく表面の結晶粒を局所的に肥大化させることができる。このレーザ光の照射により、レーザ光が照射された部分（図２の３ａで示す部分）の結晶粒が平均結晶粒径で０．３μｍ以上に肥大化した拡散防止層３が形成される。この場合、金属被覆層３´の表面からレーザ光を照射するので、照射時間等を調整することにより、金属被覆層３´の厚さのうち、主として表面部分の平均結晶粒径を０．３μｍ以上とし、基材２との界面付近では０．３μｍ未満の平均結晶粒径とすることも可能である。
なお、このレーザ光照射工程は、金属被覆層３´の全面に対して施すことも可能であるが、端子として加工される部分などの必要な部分にのみ施せばよい。
このようにして、金属被覆層３´にレーザ光照射工程を施すことにより、レーザ光Ｌが照射された部分（図２の３ａで示す部分）の平均結晶粒径を０．３μｍ以上とした拡散防止層３が形成される。
【００２２】
次に、この拡散防止層３の貴金属層４が形成される部分に、図３に二点鎖線で示すように開口部Ｍａを有するマスクＭを積層し、めっき浴に浸漬してマスクＭの開口部Ｍａに露出している表面に貴金属層４を形成する（貴金属層形成工程）。
貴金属が金（Ａｕ）または金合金からなる場合、そのめっき浴は、シアン化金カリウムを主成分とするシアン浴、クエン酸等を用いたノンシアン浴いずれも用いることができる。金めっき浴の温度は１５℃以上５０℃以下、電流密度は０．１Ａ／ｄｍ２以上１０Ａ／ｄｍ２以下とされる。
貴金属が銀（Ａｇ）または銀合金からなる場合、そのめっき浴は、アルカリシアン浴、中性シアン浴、ノンシアン浴のいずれも用いることができる。銀めっき浴の温度は１５℃以上５０℃以下、電流密度は０．１Ａ／ｄｍ２以上１０Ａ／ｄｍ２以下とされる。
貴金属がパラジウム（Ｐｄ）またはパラジウム合金からなる場合、そのめっき浴は、中性あるいはアルカリ性のアンモニウム水溶液であり、代表的なパラジウム化合物としては、塩化パラジウム、ジニトロジアンミンパラジウムやジジクロロアミノパラジウムなどが用いられ、いずれの浴も用いることができる。パラジウムめっき浴の温度は３５℃以上６０℃以下、電流密度は０．５Ａ／ｄｍ２以上５Ａ／ｄｍ２以下とされる。
貴金属が白金（Ｐｔ）または白金合金からなる場合、そのめっき浴は、大きく分けて２価（ＩＩ価）の白金化合物を使用する浴と４価（ＩＶ価）の白金化合物を使用する浴があり、酸性から中性で、２価の白金化合物としてジニトロジアミノ白金、水酸化白金カリウムを使用する浴、あるいは、アルカリ性で、４価の白金化合物としてヘキサクロリド白金酸を使用する浴などがあり、いずれの浴も用いることができる。白金めっき浴の温度は６５℃以上９０℃以下、電流密度は０．１Ａ／ｄｍ２以上５．０Ａ／ｄｍ２以下とされる。
貴金属がロジウム（Ｒｈ）またはロジウム合金からなる場合、そのめっき浴は、硫酸浴、リン酸浴、ほうふっ酸浴およびスルファミン酸浴のいずれも用いることができる。ロジウムめっき浴の温度は、３５℃以上６０℃以下、電流密度は０．３Ａ／ｄｍ２以上３０Ａ／ｄｍ２以下とされる。
貴金属層４を形成した後、マスクＭを外すと貴金属層付銅端子材１が完成する。
【００２３】
このようにして製造された貴金属層付銅端子材１は、基材２の上に拡散防止層３が形成され、その上に部分的に貴金属層４が形成されている。そして、プレス加工等により端子の形状に加工される。
この端子は、貴金属層４が積層されている部分（図２の３ａで示す部分）では、基材２と貴金属層４との間に平均結晶粒径が０．３μｍ以上のニッケル等からなる拡散防止層３が形成されているので、基材２からの銅の貴金属層４への拡散を有効に防止することができ、優れた耐熱性を維持することができる。例えば、２００℃の温度に長時間（〜１０００時間）晒しても、基材２の銅が拡散防止層３を拡散して、貴金属層４上に析出することを抑制することができる。また、レーザ光を金属被覆層３´のうちの必要な部分についてのみ、その表面から照射したので、レーザ光を照射しない領域においてはもちろん、照射した領域でも、銅または銅合金からなる基材２の材料特性を変化させることはなく、端子への加工性等の材料特性を良好に維持することができる。なお、レーザ光の熱エネルギーを高めるなどにより、基材２の表面のごく一部も変質させるようにすることは可能であり、その場合は、基材２自体も銅が拡散しにくいものとすることができる。
【００２４】
なお、本発明は上記実施形態に限定されることはなく、本発明の趣旨を逸脱しない範囲において種々の変更を加えることが可能である。
例えば、実施形態では、金属被覆層３´及び貴金属層４をめっきにより形成したが、スパッタリング等の他の薄膜形成法によってもよい。
【実施例】
【００２５】
基材として、表１に示すＣＤＡ（Ｃｏｐｐｅｒ Ｄｅｖｅｌｏｐｍｅｎｔ Ａｓｓｏｃｉａｔｉｏｎ）合金番号の厚さ０．２５ｍｍの材料を使用した。前処理として、電解脱脂（ＮａＯＨ水溶液６０ｇ／リットルを用いて、液温６０℃、電流密度２．５ＡＳＤ（Ａ／ｄｍ２）、脱脂時間６０秒間）及び酸洗（硫酸１０％水溶液、液温２５℃、浸漬時間３０秒間）を行った。
【００２６】
また、金属被覆層はめっき法により形成し、金属被覆層が、ニッケル（Ｎｉ）の場合、スルファミン酸ニッケル４水和物の水溶液、５００ｇ／リットルと、塩化ニッケルの水溶液、３０ｇ／リットルと、ホウ酸の水溶液、３０ｇ／リットルとを用いて、液温５０℃、電流密度１５ＡＳＤにて、表１記載の厚さ及び結晶粒径のニッケル（Ｎｉ）からなる金属被覆層を得た。また、金属被覆層がコバルト（Ｃｏ）の場合、スルファミン酸コバルト４水和物の水溶液、５００ｇ／リットルと、塩化コバルトの水溶液、３０ｇ／リットルと、ホウ酸の水溶液、３０ｇ／リットルとを用いて、液温５０℃、電流密度６ＡＳＤにて、表１記載の厚さ及び結晶粒径のコバルト（Ｃｏ）からなる金属被覆層を得た。
レーザ光の照射は、貴金属層が形成される箇所の所定のエリアに対して、表１に記載のレーザの種類及び条件にて照射を行った。尚、焦点サイズよりも貴金属層が形成されるエリアが大きい場合は、表１記載の条件のレーザ光をスキャンすることによりエリア全体に照射した。表１中、照射エネルギーにおいて「．Ｅ＋」及びこれに続く数字は、指数表記を示しており、例えば「８．０．Ｅ＋３」であると「８．０×１０３」を示す。
【００２７】
最表面の貴金属層はめっき法により形成し、貴金属層が金（Ａｕ）の場合、シアン化金カリウムの水溶液、１４．６ｇ／リットルと、クエン酸の水溶液、１５０ｇ／リットルと、クエン酸カリウムの水溶液、１８０ｇ／リットルを用いて、液温４０℃、電流密度５ＡＳＤにて、表１記載の厚さ及び結晶粒径の金（Ａｕ）からなる貴金属層を得た。また、貴金属層がパラジウム（Ｐｄ）の場合、ジアンミンジクロロパラジウム(ＩＩ)の水溶液、４５ｇ／リットルと、アンモニウム水溶液、９０ミリリットル／リットルと、硫酸アンモニウムの水溶液、５０ｇ／リットルとを用いて、液温３０℃、電流密度６ＡＳＤにて、表１記載の厚さ及び結晶粒径のパラジウム（Ｐｄ）からなる貴金属層を得た。更に、貴金属層が白金（Ｐｔ）の場合、ジニトロジアンミン白金(ＩＩ)の水溶液、１０ｇ／リットルと、硝酸アンモニウムの水溶液、１００ｇ／リットルと、アンモニウム水溶液、５０ミリリットル／リットルとを用いて、液温８０℃、電流密度３ＡＳＤにて表１記載の厚さ及び結晶粒径の白金（Ｐｔ）からなる貴金属層を得た。また、貴金属層が銀（Ａｇ）の場合、シアン化銀の水溶液、５０ｇ／リットルと、シアン化カリウムの水溶液、１００ｇ／リットルと、炭酸カリウムの水溶液、３０ｇ／リットルとを用いて、液温３０℃、電流密度１ＡＳＤにて、表１記載の厚さ及び結晶粒径の銀（Ａｇ）からなる貴金属層を得た。また、貴金属層がロジウム（Ｒｈ）の場合、ロジウム、２．０ｇ／リットルと、硫酸、３５ミリリットルからなる水溶液を用いて、液温４０℃、電流密度１．５ＡＳＤにて、表１記載の厚さ及び結晶粒径のロジウム（Ｒｈ）からなる貴金属層を得た。
【００２８】
得られた試料について、拡散防止層においてレーザ光が照射された部分の平均結晶粒径を測定し、接触抵抗、曲げ加工性を評価した。
（膜厚及び平均結晶粒径の測定方法）
膜厚及び平均結晶粒径の測定は、以下に記載した断面観察により測定した。測定の対象となる金属被覆層、拡散防止層のレーザ光照射部分及び貴金属層に関する、膜厚及び平均結晶粒径については、圧延平行断面をＦＩＢにて切断することで、断面を露出した後、対象となる各々の層について倍率を８０００〜１５０００倍としてその断面をＳＩＭ観察する。次いで、得られた画像において、各々の層の厚さを測定する。一方、厚さ方向の中央部から基材平面方向に５μｍの長さを線引きし、その線を各々の層について、結晶粒界が何本交差するかを確認し、５μｍをその数で割ることにより結晶粒径と定義する。これを１視野当たり任意の箇所を３回測定し、合計で３視野、９箇所について行い、得られた測定値の平均値を各々の層の平均結晶粒径とした。
【００２９】
（接触抵抗測定及び評価方法）
最表面の貴金属層の接触抵抗は、ＪＣＢＡ−Ｔ３２３に準拠し、４端子接触抵抗試験機を用いて、摺動式（１ｍｍ）で荷重０．９８Ｎ時の接触抵抗を測定した。まず、貴金属層形成直後の初期の接触抵抗を測定した後、熱処理として、恒温槽を用いて、大気雰囲気中、２００℃、１０００時間保持後、再度接触抵抗を測定した。初期の測定から２００℃、１０００時間保持後の測定値の変化率が、１０％未満のものを「◎」とし、１０％以上、２０％未満のものを「○」とし、２０％以上、２５％未満のものを「△」とし、２５％以上のものを「×」とした。
【００３０】
（曲げ加工性評価方法）
曲げ加工性については、圧延方向に対して曲げの軸が直交方向になるように、幅１０ｍｍ×長さ３０ｍｍの試験片を複数採取し、ＪＣＢＡ（日本伸銅協会技術標準）Ｔ３０７の４試験方法に準拠して、曲げ角度が９０°、曲げ半径が０．５ｍｍのＷ型治具を用い、９８００Ｎの荷重でＷ曲げ試験を行った。その後、実体顕微鏡にて観察を行った。曲げ加工性の評価は、試験後の曲げ加工部に明確なクラックが認められないレベルを「◎」とし、めっき面に部分的に微細なクラックが発生しているが銅基材の露出は認められないレベルを「○」とし、銅基材の露出はないが「○」と評価したレベルより大きいクラックが発生しているレベルを「△」とし、発生したクラックにより銅基材が露出しているレベルを「×」とした。
これらの結果を表１に示す。
【００３１】
【表１】
2018127687.tif 000003
【００３２】
表１の結果からわかるように、基材上に厚さ０．１μｍ以上１０．０μｍ以下の金属被覆層を形成した後、レーザ光を照射して平均結晶粒径を０．３μｍ以上とした拡散防止層を形成し、その上に貴金属層を形成することにより、加熱前後の接触抵抗の変化が少なく、かつ曲げ加工性にも優れる貴金属層付銅端子材を得ることができる。試料番号５９は、レーザ光の照射時間が長すぎたことから、基材がレーザからの熱によって、一部溶融したため、特性評価ができず、測定不能となった。
【符号の説明】
【００３３】
１  貴金属層付銅端子材
２  基材
３  金属層
３´  金属被覆層
４  貴金属層
Ｍ  マスク
Ｍａ  開口部
【図１】
2018127687.tif 000004
【図２】
2018127687.tif 000005
【図３】
2018127687.tif 000006